(57)【特許請求の範囲】
【請求項１】
間隔をあけて対向配置された一対の基板と、
前記一対の基板間に設けられ、前記一対の基板間に空間を形成する隔壁と、
前記一対の基板の対向面の少なくとも一方の上に配置される電極対と、
前記隔壁によって形成される空間内に封入され、前記電極対に印加された電圧による放電により紫外線を発生する放電ガスと、
前記空間内の前記一対の基板の対向面と前記隔壁の壁面上との少なくとも一方に形成され、前記紫外線により励起されて発光する蛍光体を含有する蛍光体層とから構成され、
前記放電ガスは組成比が６％以上となる量でＸｅガスを含んで構成されたガスであり、
前記蛍光体は、下記の一般式（１）で表されるＥｕ賦活珪酸塩系蛍光体を含むことを特徴とするプラズマディスプレイ装置。
（ＢａｘＳｒ１−ｘ）２−ｅ・Ｍ１・Ｓｉ２Ｏ７：Ｅｕｅ                （１）
（式中、Ｍ１はＭｇとＺｎとからなる群から選択された一種以上の元素であり、成分Ｂａの組成比を示すｘ、およびＥｕの組成比を示すｅは、それぞれ０＜ｘ≦０．５、０．００１≦ｅ≦０．２である）
【請求項２】
請求項１記載のプラズマディスプレイ装置において、前記一般式（１）で表されるＥｕ賦活珪酸塩系蛍光体の成分Ｂａの組成比を示すｘは、０．２≦ｘ≦０．５であることを特徴とするプラズマディスプレイ装置。
【請求項３】
請求項２記載のプラズマディスプレイ装置において、前記成分Ｂａの組成比を示すｘは、０．２５≦ｘ≦０．５であることを特徴とするプラズマディスプレイ装置。
【請求項４】
請求項３記載のプラズマディスプレイ装置において、前記成分Ｂａの組成比を示すｘは、０．３≦ｘ≦０．４であることを特徴とするプラズマディスプレイ装置。
【請求項５】
請求項１〜４のいずれか一項に記載のプラズマディスプレイ装置において、前記放電ガスは、組成比が１０％以上となる量でＸｅを含んで構成されたガスであることを特徴とするプラズマディスプレイ装置。
【請求項６】
請求項５記載のプラズマディスプレイ装置において、前記放電ガスは、組成比が１２％以上となる量でＸｅを含んで構成されたガスであることを特徴とするプラズマディスプレイ装置。
【請求項７】
請求項１〜６のいずれか一項に記載のプラズマディスプレイ装置において、前記空間毎に赤色蛍光体と緑色蛍光体と青色蛍光体のいずれかからなる蛍光体層が形成されており、前記青色蛍光体は、前記一般式（１）で表されるＥｕ賦活珪酸塩蛍光体を含むことを特徴とするプラズマディスプレイ装置。
【請求項８】
請求項７記載のプラズマディスプレイ装置において、前記青色蛍光体は、前記一般式（１）で表されるＥｕ賦活珪酸塩系蛍光体と共に、ＢａＭｇＡｌ１０Ｏ１７：Ｅｕ、ＣａＭｇＳｉ２Ｏ６：ＥｕおよびＳｒ３ＭｇＳｉ２Ｏ８：Ｅｕからなる群より選択された一種以上の蛍光体を含むことを特徴とするプラズマディスプレイ装置。
【請求項９】
請求項７または８記載のプラズマディスプレイ装置において、前記赤色蛍光体は、（Ｙ，Ｇｄ）ＢＯ３：Ｅｕ、Ｙ２Ｏ３：Ｅｕ、（Ｙ，Ｇｄ）２Ｏ３：Ｅｕおよび（Ｙ，Ｇｄ）（Ｐ，Ｖ）Ｏ４：Ｅｕからなる群より選択された一種以上の蛍光体からなり、前記緑色蛍光体は、Ｚｎ２ＳｉＯ４：Ｍｎ、（Ｙ，Ｇｄ，Ｓｃ）２ＳｉＯ５：Ｔｂ、（Ｙ，Ｇｄ）３（Ａｌ，Ｇａ）５Ｏ１２：Ｔｂ、（Ｙ，Ｇｄ）３（Ａｌ，Ｇａ）５Ｏ１２：Ｃｅ、（Ｙ，Ｇｄ）Ｂ３Ｏ６：Ｔｂおよび（Ｙ，Ｇｄ）ＰＯ４：Ｔｂからなる群より選択された一種以上の蛍光体からなることを特徴とするプラズマディスプレイ装置。
【発明の詳細な説明】
【技術分野】
【０００１】
本発明は、表示装置であるプラズマディスプレイ装置に関し、特に、真空紫外領域の紫外線により励起されて発光するＥｕ賦活珪酸塩蛍光体を用いて構成されたプラズマディスプレイ装置に関するものである。
【背景技術】
【０００２】
近年、ＴＶやパソコンのモニターに代表される表示装置に対し、設置スペースを大きく取る必要がない薄型化への要望が高まりを見せている。そして、このような薄型化への対応の可能な装置としてプラズマディスプレイ装置（ＰＤＰ（Plasma Display Panel）装置）や電界放射型ディスプレイ（ＦＥＤ；Field Emission Display）装置、バックライトと薄い液晶パネルとを組み合わせて表示装置を構成した液晶表示（ＬＣＤ；Liquid Crystal Display）装置などの開発が盛んに行われている。
【０００３】
その中でＰＤＰ装置は、発光装置としてプラズマディスプレイパネル（ＰＤＰ）を使用した表示装置である。プラズマディスプレイパネル（ＰＤＰ）は、希ガスを含む微小放電空間での負グロー領域で発生する紫外線（希ガスとしてＸｅ（キセノン）を使用した場合、その主発光の中心波長は１４７ｎｍおよび１７３ｎｍ）を励起源としてその微小放電空間内に配設した蛍光体層中の蛍光体を励起し、その蛍光体から発光を促すことにより可視領域での発光を得る。ＰＤＰ装置は、ＰＤＰにおけるこの発光の量と色とを制御して表示に使用する。従って、蛍光体はＰＤＰ装置を構成する上で非常に重要な主要構成部材となる。この種の材料および技術に関する文献としては、例えば特許文献１、非特許文献１、非特許文献２、及び非特許文献３が挙げられる。
【０００４】
【特許文献１】特開２００３−１４２００４号公報
【非特許文献１】蛍光体同学会編「蛍光体ハンドブック」  オーム社１９８７年  ＩＩＩ編  第７章３３０−３３５頁
【非特許文献２】G. Blasse, W. L. Wanmaker, J. W. ter Vrugt and A. Bril, Philips Res. Repts. 23, p189〜200(1968)
【非特許文献３】大観光徳，田中省作，小林洋志，國本崇，Ｊａｓｃｏ  Ｒｅｐｏｒｔ  Ｖｏｌ． ４５， Ｎｏ．１，  ｐ１０〜１５（２００３年）
【発明の開示】
【発明が解決しようとする課題】
【０００５】
近年、ＰＤＰ装置はその高い性能が認められ、ブラウン管を使用するタイプのモニターやテレビ（ＴＶ）を代替し、大型のフラットパネルディスプレイおよび薄型ＴＶとしての用途が急速に拡大している。その結果、更なる性能の向上が求められるようになっている。具体的には、ＴＶとしての表示機能を満足するための高輝度化、そして高輝度化を達成するための高発光効率化、映像を美しく表現するための広い表色性能、映画など動画コンテンツを視聴者が心地よく鑑賞するための動画特性の向上、家電としての使用が可能となる高い信頼性能などが求められている。
【０００６】
ＰＤＰ装置の高性能化を進めるにあたり、その特性の改善には装置の設計、構造及びそれらを構成する部材、特に使用される蛍光体の性能向上の果たす役割が大きい。従って、蛍光体に対しては、発光効率の向上、発光する光の色特性の向上、すなわち高色純度化および発光における応答特性の向上、さらには信頼性向上に結びつく耐劣化性能の向上が求められている。
【０００７】
従来、面放電型カラー表示ＡＣ−ＰＤＰ装置の蛍光体には、赤色、緑色及び青色の各色の発光に対応する、赤（Ｒ）、緑（Ｇ）および青（Ｂ）の各色蛍光体が使用されているが、青色蛍光体としては一般にＥｕ賦活のアルミン酸塩蛍光体：ＢａＭｇＡｌ１０Ｏ１７：Ｅｕ（以下、ＢＡＭと称する）が用いられている。このＢＡＭは、発光効率などの特性には優れるが、劣化し易いために信頼性が低く、短寿命であることから、安定性の向上と長寿命化が求められている。そして、色特性の向上についても課題として指摘され、同様にさらなる改善が求められている。
【０００８】
色特性の向上については、具体的には、より深い色味の青色を発光することなどが求められる。より深い色味の青色を発光することにより、蛍光体発光によって実現される表色性能を向上させ、ひいてはＰＤＰ装置の映像表現の性能をより向上することが可能となる。
【０００９】
このような状況の下、従来の青色蛍光体であるＢＡＭと比較しても色特性の向上が可能であり、かつ高信頼・長寿命の青色発光蛍光体として、珪酸塩系蛍光体の使用が提案されている。具体的な例として、Ｃａ１−ｘＭｇＳｉ２Ｏ６：Ｅｕｘ（以下、ＣＭＳと称する）などの使用が提案されている（特許文献１参照）。
【００１０】
しかしながら、この代表例であるＣＭＳについては、ＢＡＭなどと比べて輝度の不足が指摘され、その改善が求められている。
【００１１】
また、現在、蛍光体材料の高性能化の検討と併行して、ＰＤＰ装置の技術分野においては、高性能のＴＶ装置としてＰＤＰ装置の高発光効率化を目的とするプラズマディスプレイパネル（ＰＤＰ）構造の改善検討が進められている。
【００１２】
その一つの方法として、Ｎｅ（ネオン）を主成分とする放電ガス中に含有されるＸｅ（キセノン）の組成比を増加させ、放電により発生するＸｅ２分子線（波長１７３ｎｍ）を積極的に利用しようとする技術の検討が盛んになされている。いわゆるＰＤＰにおける「高キセノン濃度化」の技術トレンドであるが、通常、放電ガス中のＸｅガス組成比（４％程度）よりも多い組成比領域、例えば６％以上若しくはより高い１０％以上の組成比領域でこうしたＰＤＰの高効率化を達成する検討がなされている。
【００１３】
このような技術開発の結果により高効率化が可能となったＰＤＰ装置は、単なる薄型の表示装置から、ブラウン管使用によるＴＶ装置を代替するフラットＴＶ装置としての使用形態がますます拡大することとなる。そして画質に対する要求がますます高レベルになっており、従来はそれほど問題視がされなかった蛍光体の色特性がより着目されるようになり、特に上記の青色蛍光体における色特性改善が強く求められる状況となっている。
【００１４】
上記珪酸塩系蛍光体の例であるＣＭＳは、１４７ｎｍの波長域にある紫外線を励起源とした場合、比較的高い発光輝度を示し、色純度も良好である。ところが、励起特性として、波長１６０ｎｍから２１０ｎｍにおいては、励起帯が殆ど存在しないことが明らかにされている（非特許文献３）。従って、ＰＤＰで重要な波長１７３ｎｍ付近の真空紫外線（Ｘｅ２分子線）による励起によって引き起こされる発光の強度が著しく低い。その結果、ＰＤＰ適用時において従来ＢＡＭと比べた場合の発光輝度の不足が指摘されている。そしてさらに、ＣＭＳは、ＰＤＰ高効率化の技術トレンドに対し、増大する１７３ｎｍの波長を有するＸｅ２分子線に対する発光効率が低いため、ＰＤＰ装置が高Ｘｅ濃度化しても十分な輝度向上の効果、効率向上の効果が得られない。よって、ＣＭＳは、現状での輝度不足の指摘に加え、今後のＰＤＰの高効率化技術トレンドを視野に入れた場合でも、実用化にはもう一段の改善、特に１７３ｎｍ波長励起帯での発光効率改善が必要とされる。従って、さらに新規なる青色蛍光体の開発が求められている。
【００１５】
その場合、新しい青色蛍光体は、ＰＤＰ装置における放電により発生する波長１４７ｎｍの紫外線に加え、ＰＤＰ装置を高キセノン濃度化した場合に主要な蛍光体励起光源となるＸｅ２分子線、すなわち波長１７３ｎｍの紫外線によって効率良く励起され、良好な色味の蛍光を発光する蛍光体であることが必要となる。
【００１６】
以上のことから、本発明が解決しようとする課題の一つは、ＢＡＭに代表される青色蛍光体の発光の色特性を向上させることである。そして特に、ＰＤＰの高効率化技術トレンドに対応し、１７３ｎｍ波長励起帯において、青色蛍光体の発光の色特性を向上させることである。
【００１７】
また、本発明の他の課題は、従来ＰＤＰ装置用の蛍光体であるＢＡＭに対し、主にその信頼性向上の観点から代替が提案される珪酸塩蛍光体、その中の主要なＣＭＳにおいて、輝度性能が不足していることである。そしてさらに、ＣＭＳは、１７３ｎｍの波長を有するＸｅ２分子線に対する発光効率が低いため、ＰＤＰ装置の技術分野におけるＰＤＰの高効率化技術トレンドに対し、十分な輝度向上の効果、効率向上の効果が得られないことである。
【００１８】
従って、本発明の目的は、珪酸塩蛍光体の新規組成開発を行い、珪酸塩蛍光体の輝度特性を向上させ、それら珪酸塩蛍光体を用いたＰＤＰ装置、特に高キセノン濃度化されたＰＤＰ装置において、輝度特性を改善することにある。
【００１９】
また、本発明の他の目的は、珪酸塩蛍光体について、有効な新規母体組成開発を行うことにより、ＰＤＰの高効率化技術トレンドに対応可能な高色純度の新規組成蛍光体を実現し、それを使用して色特性に優れたＰＤＰ装置を提供することにある。
本発明の前記ならびにその他の課題、目的と新規な特徴は、本明細書の記述および添付図面から明らかとなるはずである。
【課題を解決するための手段】
【００２０】
本願において開示される発明のうち、代表的なものによって得られる効果を簡単に説明すれば以下のとおりである。
【００２１】
本発明にかかるプラズマディスプレイ装置は、間隔をあけて対向配置された一対の基板と、前記一対の基板間に設けられ、前記一対の基板間に空間を形成する隔壁と、前記一対の基板の対向面の少なくとも一方の上に配置される電極対と、前記隔壁によって形成される空間内に封入され、前記電極対に印加された電圧による放電により紫外線を発生する放電ガスと、前記空間内の前記一対の基板の対向面と前記隔壁の壁面上との少なくとも一方に形成されて前記紫外線により励起され発光する蛍光体を含有する蛍光体層とから構成され、前記放電ガスは組成比が６％以上、好ましくは１０％以上、そしてより好ましくは１２％以上となる量でＸｅガスを含んで構成されたガスであり、前記蛍光体は、下記の一般式（１）で表されるＥｕ賦活珪酸塩系蛍光体を含み、下記式（１）中、Ｍ１はＭｇとＺｎとからなる群から選択された一種以上の元素であり、成分Ｂａの組成比を示すｘは、０＜ｘ≦０．５、好ましくは０．２≦ｘ≦０．５、より好ましくは０．２５≦ｘ≦０．４、さらに好ましくは０．３≦ｘ０．４であり、Ｅｕの組成比を示すｅは、０．００１≦ｅ≦０．２であることを特徴とする。
（ＢａｘＳｒ１−ｘ）２−ｅ・Ｍ１・Ｓｉ２Ｏ７：Ｅｕｅ                （１）
そして、前記蛍光体層は、上記の一般式（１）で表されるＥｕ賦活珪酸塩系蛍光体と共に、ＢａＭｇＡｌ１０Ｏ１７：Ｅｕ、ＣａＭｇＳｉ２Ｏ６：ＥｕおよびＳｒ３ＭｇＳｉ２Ｏ８：Ｅｕからなる群より選択された一種以上の蛍光体を含んで構成されてもよい。
【発明の効果】
【００２２】
本願において開示される発明のうち、代表的なものによって得られる効果を簡単に説明すれば以下のとおりである。
【００２３】
本発明にかかるプラズマディスプレイ（ＰＤＰ）装置は、波長１４７ｎｍの光励起条件に加え、波長１７３ｎｍの光励起条件でも発光効率の良好なＥｕ賦活珪酸塩蛍光体を用いているため、良好な発光効率を達成することができる。
【００２４】
また、本発明にかかるＰＤＰ装置は、波長１４７ｎｍの光励起条件に加え、特に波長１７３ｎｍの光励起条件で色純度の良好なＥｕ賦活珪酸塩蛍光体を用いているため、高Ｘｅ濃度化されたＰＤＰ装置環境下においても優れた色特性を実現できる。
【００２５】
また、本発明に係るプラズマディスプレイ装置は、色特性と効率に優れているため、優れた映像表示を実現することができる。
【発明を実施するための最良の形態】
【００２６】
以下、本発明の実施の形態を図面に基づいて詳細に説明する。なお、実施の形態を説明するための全図において、同一の部材には原則として同一の符号を付し、その繰り返しの説明は省略する。
【００２７】
ＰＤＰ装置を構成するプラズマディスプレイパネル（ＰＤＰ）における、放電ガスの組成と、放電により発生する各紫外線強度との関係に関しては、Ｎｅ（ネオン）を主成分とする放電ガス中に含有されるＸｅ成分の組成比が大きいほど放電により発せられる真空紫外線全体の強度が増すこと、および発せられる真空紫外線における構成成分の比率が変化することが分かっている。具体的には、放電ガス中のＸｅ組成比の変化により発生する真空紫外線に含まれる波長１４７ｎｍの紫外線成分と１７３ｎｍの紫外線（Ｘｅ２分子線）成分との強度比率（Ｉ１７３／Ｉ１４７）が変化すること、すなわち、Ｘｅ組成比の増大に従って、強度比率（Ｉ１７３／Ｉ１４７）が大きくなることが分かっている。
【００２８】
本発明においては、波長１４７ｎｍの光励起条件に加え、波長１７３ｎｍの光励起条件下において高色純度かつ高効率な発光を達成できる新規な珪酸塩蛍光体を実現した。その結果、この新規珪酸塩蛍光体を使用して優れた色特性と高効率を実現する新規ＰＤＰ装置を実現することができた。
【００２９】
新規に実現した本発明を構成するＥｕ賦活珪酸塩蛍光体は、下記の一般式（１）で表されるＥｕ賦活珪酸塩蛍光体である。
（ＢａｘＳｒ１−ｘ）２−ｅ・Ｍ１・Ｓｉ２Ｏ７：Ｅｕｅ                （１）
上記式（１）中、Ｍ１はＭｇとＺｎとからなる群から選択された一種以上の元素であり、成分Ｂａの組成比を示すｘ、およびＥｕの組成比を示すｅは、それぞれ０＜ｘ≦０．５、０．００１≦ｅ≦０．２である。
【００３０】
新規に実現した上記Ｅｕ賦活珪酸塩蛍光体は、上記式（１）の表記に従う場合、母体骨格成分として、ＳｒおよびＢａを含有して複合酸化物である母体骨格を形成することが可能である。そして、同時に上記式（１）の表記に従う場合、母体骨格成分Ｍ１として、ＭｇおよびＺｎの少なくとも一方を含有して複合酸化物である母体骨格を形成することが可能である。
【００３１】
このようにして形成された母体骨格にＥｕ成分として上記した組成比範囲のＥｕ２＋を賦活することにより、効率良く発光する複合酸化物としての青色蛍光体を構成することが可能となる。そしてさらに、母体骨格成分として、Ｂａ成分を最適量となる範囲で制御して含有させることにより、発光効率および輝度を良好なレベルに維持しつつ、色純度を従来に比べて著しく向上させることが可能となる。
【００３２】
ここで、Ｂａの含有量については、上記式（１）の表記に従う場合、蛍光体成分（Ｂａ）の組成比（ｘ）が０＜ｘ≦０．５である。しかし、後に説明する蛍光体特性の評価結果よび考察に従い、特に、Ｂａの組成比（ｘ）が０．２≦ｘ≦０．５である場合に高色純度化の効果がより顕著であり、より好ましい。さらに、発光の色純度をより良好なものとすることも考慮すると、Ｂａの組成比（ｘ）は、０．２５≦ｘ≦０．４であることが好ましい。また、発光の色純度をより安定的に良好なものとすることも考慮すると、Ｂａの組成比（ｘ）が０．３≦ｘ≦０．４であることが最も好ましい。
【００３３】
以下、本発明を構成する新規Ｅｕ賦活珪酸塩蛍光体の特性と評価の結果について、比較例となるＣＭＳ等蛍光体の対応する測定データと比較しながら説明する。
【００３４】
上記の技術を支持する検討として、後の実施例の記載で詳述するように、本発明者は、本発明を構成する新規蛍光体の例である（Ｂａ０．５Ｓｒ０．５）１．９７・Ｍｇ・Ｓｉ２Ｏ７：Ｅｕ０．０３、（Ｂａ０．４Ｓｒ０．６）１．９７・Ｍｇ・Ｓｉ２Ｏ７：Ｅｕ０．０３、（Ｂａ０．３Ｓｒ０．７）１．９７・Ｍｇ・Ｓｉ２Ｏ７：Ｅｕ０．０３、（Ｂａ０．２５Ｓｒ０．７５）１．９７・Ｍｇ・Ｓｉ２Ｏ７：Ｅｕ０．０３、（Ｂａ０．２Ｓｒ０．８）１．９７・Ｍｇ・Ｓｉ２Ｏ７：Ｅｕ０．０３、および（Ｂａ０．１Ｓｒ０．９）１．９７・Ｍｇ・Ｓｉ２Ｏ７：Ｅｕ０．０３、そして蛍光体Ｓｒ１．９７・Ｍｇ・Ｓｉ２Ｏ７：Ｅｕ０．０３を合成し、市販されて購入により入手可能なＣＭＳを比較例として、定法に従い中心発光波長１４７ｎｍ及び１７３ｎｍの真空紫外線エキシマランプを励起光源に用いて発光特性を評価した。
【００３５】
発光特性については、まず波長１４７ｎｍ及び１７３ｎｍの各励起条件下での発光スペクトルを評価し、上記各蛍光体間の比較を行った。図１は上記本発明を構成する新規蛍光体の例のうちの主な蛍光体の波長１４７ｎｍ励起条件における発光スペクトルである。図２は、上記本発明を構成する新規蛍光体の例のうちの主な蛍光体の波長１７３ｎｍ励起条件における発光スペクトルである。そして、図３は、上記本発明を構成する新規蛍光体の例の波長１４７ｎｍおよび１７３ｎｍの両励起条件下の発光スペクトルにおけるスペクトルピークの波長値（極大波長（ｎｍ））をまとめた表である。
【００３６】
図１および図２に示す主な蛍光体例のスペクトルの比較からわかるように、本発明を構成する新規Ｅｕ賦活珪酸塩蛍光体においては、母体骨格中のＢａ組成比が増加する、すなわち、上記式（１）中、成分Ｂａの組成比を示すｘが０（Ｂａ成分を組成式上含まないことを示す蛍光体）から０．１、０．２、０．２５、０．３、０．４、０．５と順次増大するに従って、波長１４７ｎｍおよび１７３ｎｍの両励起条件下においてそれぞれ発光スペクトルのピークは短波長側にシフトすることがわかる。
【００３７】
なお、上記のスペクトル極大の短波長側シフトに際し、スペクトルの形状については、若干の形状のブロード化などを除き、新たなピークが形成されるなどの顕著なるスペクトル形状の差異は見られていない。
【００３８】
また、波長１４７ｎｍおよび１７３ｎｍの両励起条件下での発光特性を比較すると、何れの条件においてもＢａ組成比（ｘ）が０から０．２までの増加ではスペクトルの極大波長値の変化はなだらかで比較的小さいのに、０．２から０．５に増大する際に発光極大波長の大きな低下が発現している。すなわち、Ｂａ組成比（ｘ）が０．２から０．５に増大する際に発光極大波長は４６４ｎｍから４３２ｎｍへと急激に低波長側にシフトしている。
【００３９】
このときより詳細に見てみると、波長１４７ｎｍ励起条件においては、Ｂａ組成比（ｘ）が０．２５から０．３に増大する際、発光極大波長が４５２ｎｍから４３６ｎｍと大きく低下する、すなわち大きく低波長側にシフトしているのに対し、波長１７３ｎｍ励起条件においては、Ｂａ組成比（ｘ）が０．２５から０．３に増大する際、発光極大波長は４５２ｎｍから４４０ｎｍへと低下の程度は小さく、スペクトルの低波長側へのシフトが緩やかになっている。このことから、本発明を構成する新規蛍光体においては、Ｂａ組成比（ｘ）が０．２から０．５に増大する際に発光特性の大きな変化が起こるものの、波長１４７ｎｍ励起条件と比較して波長１７３ｎｍ励起条件においては、特にＢａ組成比（ｘ）が０．２から０．４までに発生する急激な発光特性の変化が比較的に緩やかであることがわかる。
【００４０】
次に、蛍光体の発光色を表すＣＩＥ（International Commission onIllumination）表色系における色度、その色度の（ｘ，ｙ）座標におけるｘ値とｙ値について、波長１４７ｎｍ及び１７３ｎｍの各励起条件にて評価を行った。
【００４１】
図４は、上記本発明を構成する新規蛍光体の例の波長１４７ｎｍおよび１７３ｎｍの両励起条件下での発光の色度（ｘ，ｙ）のｘ値とｙ値をまとめた表である。そして、図５は、上記本発明を構成する新規蛍光体の例におけるＢａ組成比（ｘ）に対し、波長１４７ｎｍ及び１７３ｎｍの両励起条件下で得られる発光の色度（ｘ，ｙ）のｘ値及びｙ値をそれぞれプロットしたグラフである。
【００４２】
図４に示した表および図５に示すように、母体骨格中のＢａ組成比が増加する、すなわち、上記式（１）中、成分Ｂａの組成比を示すｘが０（Ｂａ成分を組成式上含まないことを示す蛍光体）から０．１、０．２、０．２５、０．３、０．４、０．５と順次増大するに従って、波長１４７ｎｍおよび１７３ｎｍの両励起条件下において、発光色特性が変化することがわかる。
【００４３】
そして、その際、波長１４７ｎｍおよび１７３ｎｍの両励起条件下において、発光の色度（ｘ，ｙ）のｘ値では０．１３程度から０．１６程度とそれほど変化が大きくないのに対し、色度（ｘ，ｙ）のｙ値においては０．１７程度から０．０３程度まで大きく変化することがわかる。このような変化は、上記本発明を構成する新規蛍光体が、Ｂａの組成比（ｘ）の増大に伴い、発光する青色の色味において深みが増し、青色が高色純度化していることを表している。
【００４４】
そして、さらに詳細に検討すると、波長１４７ｎｍおよび１７３ｎｍの何れの条件においても、Ｂａ組成比（ｘ）が０から０．２までの増加では発光の色度（ｘ，ｙ）のｙ値の変化は比較的なだらかな低下を示しているのに対し、０．２から０．３に増大する際には発光の色度（ｘ，ｙ）のｙ値の大きな低下が起こっている。そして、Ｂａ組成比（ｘ）が０．３を超えると色度（ｘ，ｙ）のｙ値の再び緩やかに低下するようになっている。すなわち、Ｂａ組成比（ｘ）が０．２から０．３に増大する際に発光色である青色の高純度化が急激に起こっていることがわかる。
【００４５】
以上の結果は、上記した発光スペクトルにおいて見出されたＢａ組成比（ｘ）の増大に伴うピーク及びスペクトル全体の低波長側シフトと密接に対応していると推察される。そして、併せて、本発明を構成する新規蛍光体の発光特性、特に色特性を考慮する場合、発光の色度（ｘ，ｙ）のｙ値のように、Ｂａ組成比（ｘ）に対し、急峻に性能が変化する現象が現れることから、Ｂａ組成比（ｘ）の組成領域の選択はＰＤＰ装置の高性能化において非常に重要なものとなることがわかる。
【００４６】
また、さらに、波長１４７ｎｍ励起条件においては、Ｂａ組成比（ｘ）が０．２から０．３に増大する際、発光の色度ｙ値は０．１３６から０．０３８へと大きく低下する、すなわち大きな色の変化を起しているのに対し、波長１７３ｎｍ励起条件においては、Ｂａ組成比（ｘ）が０．２から０．３に増大する際、発光の色度（ｘ，ｙ）のｙ値は０．１３６から０．０５１へと低下の程度は小さく、色の変化が波長１４７ｎｍ励起条件に比べ緩やかになっている。
【００４７】
このことから、本発明を構成する新規蛍光体においては、Ｂａ組成比（ｘ）が０．２から０．３に増大する際に発光特性の大きな変化が起こるものの、波長１４７ｎｍ励起条件と比較して波長１７３ｎｍ励起条件においては、特にＢａ組成比（ｘ）が０．２から０．３までに発生する急激な色特性の変化が波長１４７ｎｍ励起条件に比べ比較的に緩やかであることがわかる。
【００４８】
よって、検討結果をまとめると、本発明を構成する新規蛍光体においては、Ｂａ組成比（ｘ）に対し、急峻に性能が変化する組成領域が存在するものの、その急峻さは波長１４７ｎｍ励起条件で評価した場合と１７３ｎｍ励起条件で評価した場合とでは異なっており、１７３ｎｍ励起条件のほうが緩やかであることがわかった。
【００４９】
従って、本発明の実施形態であるＰＤＰ装置における使用蛍光体の組成選択によって発光の色特性制御を実現しようとする場合、波長１７３ｎｍ励起条件のほうが波長１４７ｎｍ励起条件に比べ変化の程度が緩やかであり、より安定的で高精度な色特性制御を行うことが出来ることがわかる。
【００５０】
以上より、本発明を構成する新規Ｅｕ賦活珪酸塩蛍光体は、波長１４７ｎｍ励起条件の場合に比べ波長１７３ｎｍ励起条件のほうが色特性制御は容易であることがわかる。なお、こうした特性発現の励起波長依存性を十分に理解したうえで上記Ｅｕ賦活珪酸塩蛍光体において最適なＢａ組成比（ｘ）の組成領域を慎重に選択し、その結果構成されるＰＤＰ装置の色特性等の性能を制御することが非常に重要な事項となる。
【００５１】
次に、比較例としてＣＭＳを選択し、上記の本発明を構成する新規蛍光体と同様、波長１４７ｎｍ及び１７３ｎｍの各励起条件にて、色度の（ｘ，ｙ）座標におけるｘ値とｙ値についての評価を行った結果を示す。ＣＭＳの評価結果は、波長１４７ｎｍ励起条件でｘ値＝０．１５２、ｙ値＝０．０４７であり、波長１７３ｎｍ励起条件でｘ値＝０．１８２、ｙ値＝０．１０８である。
【００５２】
従って、波長１７３ｎｍ励起条件で評価した場合、上記本発明を構成する新規蛍光体の例においては、Ｂａ組成比（ｘ）＝０．２５の組成（Ｂａ０．２５Ｓｒ０．７５）１．９７・Ｍｇ・Ｓｉ２Ｏ７：Ｅｕ０．０３において波長１７３ｎｍ励起条件での発光色の色度（ｘ，ｙ）のｙ値が０．１０１であることを考慮して、Ｂａ組成比（ｘ）＝０．２５以上の組成範囲とすることで波長１７３ｎｍ励起の条件でＣＭＳより低いｙ値、すなわち優れた青色純度を示すことが可能となる。
【００５３】
すなわち、波長１７３ｎｍ励起条件下での従来ＣＭＳとの色特性比較を考慮すると、Ｂａ組成比（ｘ）＝０．２５以上を選択することが好ましい。Ｂａ組成比（ｘ）＝０．２５およびその値以上とすることで、本発明を構成する上記の新規蛍光体においては、波長１７３ｎｍ励起条件で、比較例であるＣＭＳより青色発光の色度（ｘ，ｙ）のｙ値より小さな値を実現できる。
【００５４】
次に、本発明を構成する新規Ｅｕ賦活珪酸塩蛍光体について色特性の観点からＰＤＰ用途としての性能を考察する。
【００５５】
ＰＤＰ装置をカラーＴＶ用途として使用する場合、放送方式ごとのＲ(赤)，Ｇ（緑），Ｂ(青)各色の色度を考慮し対応可能な、ディスプレイとしての色特性、表色範囲が求められる。従来放送方式であるＮＴＳＣ（National Television System Committee）規定においては、例えば、青色の色度（ｘ，ｙ）はｘ値＝０．１４、ｙ値＝０．０８であり、表色範囲としてＮＴＳＣ比１００％以上の確保など、より広い色再現性を実現することが望まれる。その結果、ＰＤＰ装置においてＢ（青）表示を担う青色蛍光体では、発光色の色度のｙ値において０．０８に近い値か、より深みのある青色も表現できる０．０８より小さな値を求められる。
【００５６】
また、今後主流となっていくことが予想される方式であるＨＤＴＶ（High Definition TeleVision）規格においては、青色の色度（ｘ，ｙ）はｘ値＝０．１５、ｙ値＝０．０６であり、ＰＤＰ装置においてＢ（青）表示を担う青色蛍光体では、発光色の色度のｙ値において０．０６に近い値か、より深みのある高色純度の青色も表現できる、０．０６より小さな値を求められる。
【００５７】
よって、本発明を構成する上記の新規蛍光体においてカラーＴＶ用途にも使用可能なＰＤＰ装置用として使用されるようにするためには、色性能、特に色度（ｘ，ｙ）のｙ値が０．０８近傍もしくはそれ以下であることが好ましい。
【００５８】
よって、上記した色特性評価の結果に基づいて考察すると、一般式（ＢａｘＳｒ１−ｘ）２−ｅ・Ｍ１・Ｓｉ２Ｏ７：Ｅｕｅで表される本発明のＥｕ賦活珪酸塩蛍光体において、Ｂａ組成比（ｘ）＝０．２５の組成（Ｂａ０．２５Ｓｒ０．７５）１．９７・Ｍｇ・Ｓｉ２Ｏ７：Ｅｕ０．０３において波長１４７ｎｍ励起条件での発光色の色度（ｘ，ｙ）のｙ値が０．０７９であることを考慮して、その組成を含みうるＢａ組成比（ｘ）の範囲を選択することが好ましい。すなわち、本検討にかかる本発明においては、Ｂａ組成比（ｘ）＝０．２以上を選択することが好ましい。
【００５９】
そしてさらに、そのＢａ組成比（ｘ）＝０．２５以上の組成範囲とすることでより確かな色性能の実現が可能となり、より好ましい。
【００６０】
なお、Ｂａ組成比（ｘ）＝０．２５以上とすることで、本発明を構成する上記の新規蛍光体においては同時に、上記したように、波長１７３ｎｍ励起条件で、比較例であるＣＭＳより青色発光の色度（ｘ，ｙ）のｙ値より小さな値を実現できる。
【００６１】
従って、以上より、一般式（ＢａｘＳｒ１−ｘ）２−ｅ・Ｍ１・Ｓｉ２Ｏ７：Ｅｕｅで表される本発明のＥｕ賦活珪酸塩蛍光体において、Ｂａ組成比（ｘ）はｘ≧０．２であることが好ましく、ｘ≧０．２５であることがより好ましい。
【００６２】
また、一般式（ＢａｘＳｒ１−ｘ）２−ｅ・Ｍ１・Ｓｉ２Ｏ７：Ｅｕｅで表される本発明のＥｕ賦活珪酸塩蛍光体において、Ｂａ組成比（ｘ）が０．３である蛍光体（Ｂａ０．３Ｓｒ０．７）１．９７・Ｍｇ・Ｓｉ２Ｏ７：Ｅｕ０．０３は、発光色の色度（ｘ，ｙ）のｙ値で、波長１４７ｎｍ励起条件で０．０３８、波長１７３ｎｍ励起条件で０．０５１を示す。すなわち、ＮＴＳＣ方式の定める青色の色度（ｘ，ｙ）のｙ値＝０．０８より小さく、ＨＤＴＶ方式の定める青色の色度（ｘ，ｙ）のｙ値＝０．０６より小さい。
【００６３】
よって、この蛍光体（Ｂａ０．３Ｓｒ０．７）１．９７・Ｍｇ・Ｓｉ２Ｏ７：Ｅｕ０．０３を用いて構成されたＰＤＰ装置をカラーＴＶ用途として使用する場合、ＮＴＳＣ方式に対しては十分対応できて表色範囲の拡大が可能であり、さらにＨＤＴＶ方式にも対応可能であって表色範囲の拡大が可能であることがわかる。
【００６４】
また、上記したように、比較例であるＣＭＳの示す波長１４７ｎｍ及び１７３ｎｍの両励起条件下でのｙ値（０．０４７及び０．１０８）より何れも小さい。
【００６５】
よって、一般式（ＢａｘＳｒ１−ｘ）２−ｅ・Ｍ１・Ｓｉ２Ｏ７：Ｅｕｅで表される本発明のＥｕ賦活珪酸塩蛍光体において、Ｂａ組成比（ｘ）はｘ≧０．３であることがさらに好ましい。
【００６６】
次に、本発明のＥｕ賦活珪酸塩蛍光体におけるＢａ組成比（ｘ）の上限について考察する。
【００６７】
上記したように、本発明のＥｕ賦活珪酸塩蛍光体において、成分Ｂａの組成比を示すｘが０から０．１、０．２、０．２５、０．３、０．４、０．５と順次増大するに従って、波長１４７ｎｍおよび１７３ｎｍの両励起条件下において、発光色特性の変化、特に発光色の色度（ｘ，ｙ）のｙ値の低下の起こることがわかっている。そして、一般式（ＢａｘＳｒ１−ｘ）２−ｅ・Ｍ１・Ｓｉ２Ｏ７：Ｅｕｅで表される本発明のＥｕ賦活珪酸塩蛍光体において、Ｂａ組成比（ｘ）が０．５である蛍光体（Ｂａ０．５Ｓｒ０．５）１．９７・Ｍｇ・Ｓｉ２Ｏ７：Ｅｕ０．０３の発光色の色度（ｘ，ｙ）のｙ値が波長１４７ｎｍ励起条件で０．０３０、波長１７３ｎｍ励起条件で０．０３６を示している。すなわち、何れの条件でもｙ値が０．０４以下になっており、良好な青色の表現範囲を超えて、若干値が小さくなりすぎる懸念が生じている。すなわち、蛍光体発光によって示される青色が深すぎてしまう恐れが生じている。
【００６８】
そして、Ｂａ組成比（ｘ）が０．５を超えてさらに大きくなると、発光色の色度（ｘ，ｙ）のｙ値はさらに小さくなることが推定でき、ｙ値は０．０３以下の値になることが容易に推察できる。
【００６９】
ＰＤＰ装置をカラーＴＶ用途として使用しようとする場合、ＮＴＳＣ他放送方式ごとのＲ(赤)，Ｇ（緑），Ｂ(青)各色の実現し、放送方式ごとに定められた表色範囲を忠実に再現可能であることも必要であり、上記したＮＴＳＣ方式の青色色度（ｘ，ｙ）、ＨＤＴＶ方式の青色色度（ｘ，ｙ）を考慮すると、ｙ値が０．０３以下となるまで小さくなることは不要である可能性が高いと考えられる。
【００７０】
例えば、上記した発光色である青色の色度（ｘ，ｙ）のｙ値が０．０８、さらには０．０６を超えて著しく小さい値とすることは、かえって青色の制御困難な色の範囲を広げることになりかねず、代償として輝度の低下など好ましくない副作用を引き起こす懸念があり、そのようなｙ値の低下は事実上不要と考えられる。
【００７１】
よって、発光色の色度（ｘ，ｙ）のｙ値は０．０４程度若しくはそれ以上とすることが好ましく、Ｂａ組成比（ｘ）が０．５である蛍光体（Ｂａ０．５Ｓｒ０．５）１．９７・Ｍｇ・Ｓｉ２Ｏ７：Ｅｕ０．０３の波長１７３ｎｍ励起条件での発光色の色度（ｘ，ｙ）のｙ値が０．０３６であることから、本発明のＥｕ賦活珪酸塩蛍光体において、Ｂａ組成比（ｘ）はｘ≦０．５の値を有することが好ましい。そして、波長１４７ｎｍの励起条件でも発光色の色度（ｘ，ｙ）のｙ値が０．０４程度若しくはそれ以上となるよう、Ｂａ組成比（ｘ）はｘ≦０．４であることがより好ましい。
【００７２】
なお、このとき、上記したように、例えば、（Ｂａ０．４Ｓｒ０．６）１．９７・Ｍｇ・Ｓｉ２Ｏ７：Ｅｕ０．０３と（Ｂａ０．３Ｓｒ０．７）１．９７・Ｍｇ・Ｓｉ２Ｏ７：Ｅｕ０．０３の示す発光色の色度（ｘ，ｙ）のｙ値は、波長１４７ｎｍ励起条件で０．０３６と０．０３８であり、波長１７３ｎｍ励起条件で０．０４６と０．０５１を示す。
【００７３】
すなわち、波長１７３ｎｍ励起条件下では、本発明のＥｕ賦活珪酸塩蛍光体はＣＭＳより高色純度であって、かつ、ｙ値が過剰に小さい値となることも無い。
【００７４】
よって、本発明のＥｕ賦活珪酸塩蛍光体は、波長１７３ｎｍの励起条件のもとで、より好ましい色特性を発揮するとこがわかる。
従って、ＰＤＰ装置における使用蛍光体の組成選択によって発光の色特性制御を実現しようとする場合、波長１７３ｎｍ励起条件のほうが波長１４７ｎｍ励起条件より制御がより行いやすいことがわかる。すなわち、本発明を構成する新規Ｅｕ賦活珪酸塩蛍光体は、波長１４７ｎｍ励起条件の場合に比べ波長１７３ｎｍ励起条件のほうが、好ましい範囲での色特性制御が可能であることがわかる。
【００７５】
以上の考察に従うと、一般式（ＢａｘＳｒ１−ｘ）２−ｅ・Ｍ１・Ｓｉ２Ｏ７：Ｅｕｅで表される本発明のＥｕ賦活珪酸塩蛍光体においては、Ｂａの組成化により発光色の色度（ｘ，ｙ）のｙ値を低下させることが可能であることから意図してＢａ成分を含有させることが好ましい。
【００７６】
そして、また、当該ｙ値があまりに小さくなり過ぎて輝度低下など上記したような懸念を生じさせないよう、上記に従い上限値を定め、Ｂａ組成比（ｘ）は０＜ｘ≦０．５とすることが好ましい。
【００７７】
また、本発明のＥｕ賦活珪酸塩蛍光体における波長１４７ｎｍ励起条件での発光色の色度（ｘ，ｙ）のｙ値の好ましい範囲を考慮して、Ｂａ組成比（ｘ）は０．２≦ｘ≦０．５とすることが好ましく、上記に従い、０．２５≦ｘ≦０．５とすることがより好ましい。
【００７８】
そして、波長１７３ｎｍ励起条件での発光色の色度（ｘ，ｙ）のｙ値の好ましい範囲も考慮し、また本発明のＰＤＰ装置をカラーＴＶ用途として使用する場合に、今後主流となるＨＤ-ＴＶ方式にも対応することを考慮して、本発明のＥｕ賦活珪酸塩蛍光体において、Ｂａ組成比（ｘ）を０．３≦ｘ≦０．５とすることがさらに好ましく、上記したより好ましい上限についても考慮して０．３≦ｘ≦０．４とすることが最も好ましい。
【００７９】
そして更に、本発明のＥｕ賦活珪酸塩蛍光体においては、波長１４７ｎｍ励起条件の場合に比べ波長１７３ｎｍ励起条件下での使用がより好ましい。
【００８０】
なお、Ｂａ組成比(ｘ)の下限を０＜ｘと定めることについて説明を加える。本願においては、Ｂａを添加することを前提し、Ｂａの組成比（ｘ）の下限を０より大きい（０＜ｘ）と定めることは、蛍光体の合成時にＢａ組成が含有されるよう意識的にＢａ成分の原料を用いることを意味する。すなわち、Ｂａ成分が組成化された本発明を構成する上記Ｅｕ賦活珪酸塩蛍光体の合成時に、明確にＢａ成分の原料を使用して他の原料との調合をし、蛍光体合成を行うことを意味する。
【００８１】
一方、例えばＳｒやＭｇやＥｕからなる別の蛍光体の例についてであるが、通常のＭｇ成分やＥｕ成分を含有する蛍光体を合成する際に通常の原料として使用する蛍光体合成用Ｍｇ原料化合物やＥｕ原料化合物などには、微量の不純物として、Ｃａ成分原料が含まれる場合がある。すなわち、Ｃａ成分の含有を意図しないで合成されたＭｇもしくはＥｕ成分からなる蛍光体には、数ｐｐｍ〜数十ｐｐｍといった極微量のＣａ成分が含有されることがある。そのため、Ｃａ組成の含有を意図せず、その含有が組成式上明記されない蛍光体においても、分析等の手法により組成の詳細を解析すると、Ｃａ成分を含まれることが判明する場合がある。
【００８２】
従って、このような意図しない成分の含有、すなわち不純物として蛍光体中に特徴のある成分が含まれる場合と、発光輝度等性能の改善を目的として、Ｂａ成分の含有を明確に意図し、さらにその組成比の最適範囲を明確にした本発明を構成する新規Ｅｕ賦活珪酸塩蛍光体とは、明確に区別される必要がある。かかる区別のためには、本発明を構成する新規蛍光体において、蛍光体の合成作業によりＢａ成分の組成化を意図する際に、実質的に制御し得る量をＢａ成分含有の下限とすることが好ましい。
【００８３】
よって、本発明を構成する新規Ｅｕ賦活珪酸塩蛍光体において、例えば純度９９．９％以上の高純度の合成原料を使用した場合でも、特定成分が不純物として含有され得る量は、数ｐｐｍ〜数十ｐｐｍ（１０００ｇ中、数ｍｇ〜数十ｍｇ）のオーダーであることを考慮し、また、１０ｇ程度の所謂実験室レベルでの少量の蛍光体合成時においても実質的に制御し得る量の下限が０．１ｍｇ程度（１０ｐｐｍ）であること、さらに、原料である各化合物間でそれほどの大きな分子量の違いが無いこと、同程度の分子量オーダーであることなども併せて考慮し、Ｂａ成分の含有量の下限を改めて設定することとする。
【００８４】
すなわち、本発明を構成する新規Ｅｕ賦活珪酸塩蛍光体においては、Ｂａ成分の含有量を１００ｐｐｍ程度もしくはそれ以上とすることを想定し、Ｂａの組成比（ｘ）の下限をｘ＝０．０００１とすることができる。
【００８５】
そして、意図しないで含有されてしまう場合と明確に区別し、また、より純度の低い蛍光体原料を使用した場合でも排除可能とすることを考慮すると、明確な区別を実現するためには、Ｂａ成分の含有量の下限を上記値の１０倍程度とし、Ｂａの組成比（ｘ）の下限をｘ＝０．００１とすることが好ましい。
【００８６】
そしてさらに、より純度の低い蛍光体原料を使用した場合に意図せずに含有され得る量を考慮すると、明確な区別を実現するためには、Ｂａ成分の含有量の下限を上記の１００倍程度とし、Ｂａの組成比（ｘ）の下限をｘ＝０．０１とすることが好ましい。
【００８７】
すなわち、本発明を構成する新規蛍光体において、発光の色特性、色度を考慮してＢａ成分を添加すると共に、Ｂａの組成比の最適範囲を明確化する場合、Ｂａの組成比（ｘ）の下限をｘ＝０．０００１とすることができる。また、Ｂａの組成比（ｘ）は、０．００１≦ｘとすることが好ましく、さらに０．０１≦ｘとすることがより好ましい。
【００８８】
以上、本願における０＜ｘ、その他、０．０１＜ｘ等の記載については、上記何れかの下限設定の場合を含めて開示するものとする。よって、例えば、波長１７３ｎｍの紫外線励起条件での輝度評価結果から、本発明を構成する上記Ｅｕ賦活珪酸塩蛍光体において、望ましいＢａの含有量については、Ｂａの組成比（ｘ）を０．０１≦ｘ≦０．５とすることがより好ましい。
また、賦活剤であるＥｕ成分の含有量についても、意図せずに含有され得る量を考慮して下限を定め、また、自己消光を制御して、所望の発光特性を得ることを目的として、上限を定めることにより、上記組成式（１）においてＥｕの組成比を示すｅは、０．００１≦ｅ≦０．２とすることが好ましい。
【００８９】
次に、ＣＭＳの課題であった波長１７３ｎｍ励起条件下での低発光効率に対し、本発明を構成する新規Ｅｕ賦活珪酸塩蛍光体による改善の状況を検討するため、波長１７３ｎｍの真空紫外線エキシマランプを励起光源に用い、ＣＭＳを基準として発光効率を比較、評価した結果を考察する。
【００９０】
発光効率の評価方法としては下記に詳述するように、発光効率を反映するパラメータとして知られている、発光の輝度（Ｂｒ）を発光の色度（ｘ，ｙ）のｙ値で除した値、すなわち（Ｂｒ/ｙ）値を算出し、ＣＭＳのＢｒ/ｙ値を基準として、本発明を構成する新規Ｅｕ賦活珪酸塩蛍光体が示すＢｒ/ｙ値がそれぞれ何倍になっているかをもって、比較検討を行う。
【００９１】
検討の結果、ＣＭＳを基準として、本発明を構成する新規Ｅｕ賦活珪酸塩蛍光体の例において、（Ｂａ０．５Ｓｒ０．５）１．９７・Ｍｇ・Ｓｉ２Ｏ７：Ｅｕ０．０３では１．８倍、（Ｂａ０．４Ｓｒ０．６）１．９７・Ｍｇ・Ｓｉ２Ｏ７：Ｅｕ０．０３では１．７倍、（Ｂａ０．３Ｓｒ０．７）１．９７・Ｍｇ・Ｓｉ２Ｏ７：Ｅｕ０．０３では１．９倍、（Ｂａ０．２５Ｓｒ０．７５）１．９７・Ｍｇ・Ｓｉ２Ｏ７：Ｅｕ０．０３では１．５倍、（Ｂａ０．２Ｓｒ０．８）１．９７・Ｍｇ・Ｓｉ２Ｏ７：Ｅｕ０．０３では２．１倍、（Ｂａ０．１Ｓｒ０．９）１．９７・Ｍｇ・Ｓｉ２Ｏ７：Ｅｕ０．０３では、１．５倍であり、そして、蛍光体Ｓｒ１．９７・Ｍｇ・Ｓｉ２Ｏ７：Ｅｕ０．０３では３．９倍であることがわかる。
【００９２】
本発明を構成する何れの新規蛍光体においても、波長１７３ｎｍ励起条件において、ＣＭＳに比べ発光効率が向上していることがわかる。  
以上より、Ｂａ組成比範囲が上記のように最適化された新規Ｅｕ賦活珪酸塩蛍光体を使用して本発明のＰＤＰ装置を構成することにより、高効率で広い色再現性を備えるＰＤＰ装置の実現が可能であることが分かる。
【００９３】
なお、上記の一般式（１）で表される本発明を構成する新規Ｅｕ賦活珪酸塩蛍光体は、発光装置としてＰＤＰ以外のもの、例えば平面型希ガス放電蛍光ランプや三波長型白色蛍光ランプなどに適用し、青色発光蛍光体として使用することも可能である。すなわち、上記の一般式（１）で表される本発明を構成する新規Ｅｕ賦活珪酸塩蛍光体を使用することにより、高輝度・高効率で広い色再現性を備える高信頼性の平面型希ガス放電蛍光ランプや、三波長型白色蛍光ランプなどの発光装置を実現することが可能となる。
【００９４】
次に、ＰＤＰにおける高Ｘｅ濃度化の効果と本願発明との関係について説明する。上述したように、ＰＤＰにおいては、放電ガス中におけるＸｅ組成比の増大に従って、発生する真空紫外線量全体が増大すると共に、発生真空紫外線に含まれる波長１４７ｎｍの紫外線成分と１７３ｎｍの紫外線（Ｘｅ２分子線）成分との強度比率（Ｉ１７３／Ｉ１４７）が大きくなることが分かっている。
【００９５】
図６は、ＡＣ型ＰＤＰにおける放電ガス中のＸｅ組成比（％）と強度比率（Ｉ１７３）／Ｉ１４７）との関係を示すグラフである。
【００９６】
検討の結果、ＡＣ型ＰＤＰでは、Ｘｅ組成比が４％においてＩ１７３／Ｉ１４７（４％）＝１．２である。Ｘｅ組成比が１〜４％である通常仕様のＰＤＰでは、放電によって発生する真空紫外線に含まれる波長１４７ｎｍの紫外線成分と１７３ｎｍの紫外線成分との強度比率は波長１７３ｎｍ成分の強度が若干大きい程度から同等もしくはむしろ１７３ｎｍ成分の強度が小さい傾向にあることがわかっている。
【００９７】
そして、さらなる検討の結果、Ｘｅ組成比６％では放電によって発生する真空紫外線強度全体が増大すると共に、Ｉ１７３とＩ１４７の比は、Ｉ１７３／Ｉ１４７（６％）＝１．９と大幅に大きくなる。そして、Ｘｅ組成比が１０％においては、放電によって発生する真空紫外線強度がさらに増大すると共に、Ｉ１７３／Ｉ１４７（１０％）＝３．１と大幅に大きくなる。また、Ｘｅ組成比が１２％においては、放電によって発生する真空紫外線強度がより増大すると共に、Ｉ１７３／Ｉ１４７（１２％）＝３．８と著しく大きくなることが分かった。
【００９８】
従って、放電ガス中のＸｅ組成比が通常仕様のＰＤＰよりも大きい、例えば６％のＸｅ組成比を持つ高キセノン化対応仕様のＰＤＰにおいては、使用蛍光体の１７３ｎｍの真空紫外線に対する特性の寄与が大きくなる。よって、波長１７３ｎｍの紫外線に対してより高い輝度など、より良い特性の発光を示す蛍光体の使用が好ましい。
【００９９】
さらに、Ｘｅ組成比をより高い１０％以上とし、より高効率の発光を求める場合においては、波長１７３ｎｍの紫外線に対してより高い輝度など、より良い特性の発光を示すという蛍光体の性能に対する要求は、より大きなものとなる。また、Ｘｅ組成比をより高い１２％以上とし、より高効率の発光を求める場合においては、Ｉ１７３／Ｉ１４７（１２％）＝３．８と著しく大きくなるため、波長１７３ｎｍの紫外線に対して、より高い輝度など、より良い特性の発光を示すという蛍光体の性能に対する要求は、さらに大きなものとなる。
【０１００】
上述のように、上記一般式（１）で表される本発明を構成する新規Ｅｕ賦活珪酸塩蛍光体を、Ｘｅ組成を含む放電ガスを用いたＰＤＰに使用した場合、波長１４７ｎｍの光の励起に加え、波長１７３ｎｍの光の励起によって、蛍光体において良好な発光特性が得られることから、発生するＸｅ２分子線も有効に利用できることになり、高性能のＰＤＰの提供が可能となる。
【０１０１】
また、上記一般式（１）で表される本発明を構成する新規Ｅｕ賦活珪酸塩蛍光体は、例えばＸｅ組成比が６％以上、より好ましくは１４７ｎｍ成分に対する１７３ｎｍの紫外線成分強度比が強い（Ｘｅ２分子線を積極的に利用する）Ｘｅ組成比＝１０％以上、さらに好ましくはＩ１７３／Ｉ１４７（１２％）＝３．８と著しく大きいＸｅ組成比＝１２％以上となる量でＸｅガスを含んで構成された放電ガスを使用する所謂「高Ｘｅ濃度化対応のＰＤＰ」の技術にもよく適合する。そして、高Ｘｅ濃度化された放電ガスを使用した高性能のＰＤＰを実現することが可能となる。
【０１０２】
そして、上記式（１）で表される本発明を構成する新規Ｅｕ賦活珪酸塩蛍光体は、発光の色性能、特に色純度のＢａ成分含有量による依存性が見られるが、波長１４７ｎｍの紫外線励起の場合に比べ、波長１７３ｎｍ励起の場合により好ましい色特性値の範囲内で緩やかに変化しており、Ｂａ含有量の最適範囲がより明確で、Ｂａ含有量による色特性の制御が容易である。従って、波長１７３ｎｍの真空紫外線により励起されることが主要となる条件下では、色特性や効率などの点において、より有意な効果および顕著な特徴が現れることになる。
【０１０３】
よって、上記式（１）で表される本発明を構成する新規Ｅｕ賦活珪酸塩蛍光体を、組成比が６％以上、より好ましくは１０％以上、さらに好ましくは１２％以上となる量でＸｅ組成を含む放電ガスを用いたＰＤＰに使用した場合、ＰＤＰ内で発生するＸｅ２分子線をより有効に利用して優れた発光特性を示すようになるので、高性能のＰＤＰの提供が可能となり、ひいては高性能のＰＤＰ装置の提供が可能となる。
【０１０４】
以上の検討に基づき、上記式（１）で表される本発明を構成するＥｕ賦活珪酸塩蛍光体を使用したＡＣ型ＰＤＰの一実施形態は、以下のように構成される。
【０１０５】
図７は、ＰＤＰの主要部の構造の一例を示す要部分解斜視図である。本発明の実施形態であるＰＤＰ１００は、いわゆる対向放電に対応するための構造を有しており、間隔をあけて対向配置された一対の基板１、６と、基板６の対向面に設けられ、基板１、６が重ね合わされた時にそれらの間隔を保持して基板１、６の間に空間を形成する隔壁７と、基板１、６のそれぞれの対向面に配設された電極２、９と、基板１、６の間に形成された空間内に封入され、電極２若しくは電極２、９に印加された電圧による放電により紫外線を発生する放電ガス（図示せず）とを備えている。なお、図８は電極２の延在する方向に沿った一断面を示したものであり、図９は電極２の延在する方向に沿った他の断面を示したものであり、図１０は電極９の延在する方向に沿った一断面を示したものである。
そして、一対の基板１、６の対向面のうちの一方（基板６側）の上および隔壁７の壁面上には、上記式（１）で表されるＥｕ賦活珪酸塩蛍光体を含む蛍光体層１０が形成されている。
【０１０６】
蛍光体層１０は、通常、赤、青、緑の３色の発光に対応する蛍光体、すなわち、赤色発光蛍光体、青色発光蛍光体または緑色発光蛍光体からなり、放電によって上記放電ガスから発生する波長１４７ｎｍおよび１７３ｎｍの真空紫外線によって、蛍光体層１０における青色を構成する上記式（１）で表されたＥｕ賦活珪酸塩蛍光体と、他の色（赤および緑）を構成する蛍光体とが励起され、可視光を発光するよう構成されている。
【０１０７】
なお、図７に示された符合３のラインは、電極２と一体となって電極抵抗を低下させるために設けられたＡｇまたはＣｕ−Ｃｒからなるバスラインであり、符合４、８の各層は、誘電体層であり、符合５の層は、電極保護のために設けられた保護膜である。以下、本発明を実施するための最良の形態に対応する実施例について説明する。
【０１０８】
（実施例１）
本発明に係る第１の実施例であるプラズマディスプレイパネル（ＰＤＰ）を作るために、まず、本発明の主要な構成部材であるＥｕ賦活珪酸塩蛍光体の合成を行った。合成したのは、下記の一般式（１）で表されるＥｕ賦活珪酸塩蛍光体であって、成分Ｂａの組成比を示すｘが、ｘ＝０．５、ｘ＝０．４、Ｘ＝０．３，ｘ＝０．２５、ｘ＝０．２、及びｘ＝０．１である（Ｂａ０．５Ｓｒ０．５）１．９７・Ｍｇ・Ｓｉ２Ｏ７：Ｅｕ０．０３、（Ｂａ０．４Ｓｒ０．６）１．９７・Ｍｇ・Ｓｉ２Ｏ７：Ｅｕ０．０３、（Ｂａ０．３Ｓｒ０．７）１．９７・Ｍｇ・Ｓｉ２Ｏ７：Ｅｕ０．０３、（Ｂａ０．２５Ｓｒ０．７５）１．９７・Ｍｇ・Ｓｉ２Ｏ７：Ｅｕ０．０３、（Ｂａ０．２Ｓｒ０．８）１．９７・Ｍｇ・Ｓｉ２Ｏ７：Ｅｕ０．０３および（Ｂａ０．１Ｓｒ０．９）１．９７・Ｍｇ・Ｓｉ２Ｏ７：Ｅｕ０．０３であり、ｘ＝０である蛍光体Ｓｒ１．９７・Ｍｇ・Ｓｉ２Ｏ７：Ｅｕ０．０３である。
（ＢａｘＳｒ１−ｘ）２−ｅ・Ｍ１・Ｓｉ２Ｏ７：Ｅｕｅ                （１）
組成式（Ｂａ０．５Ｓｒ０．５）１．９７・Ｍｇ・Ｓｉ２Ｏ７：Ｅｕ０．０３の蛍光体の合成は、先ず、ＢａＣＯ３を０．９７３ｇ（４．９２５ｍｍｏｌ）、ＳｒＣＯ３を０．７２７ｇ（４．９２５ｍｍｏｌ）、ＭｇＣＯ３を０．４８１ｇ（５．００ｍｍｏｌ）、ＳｉＯ２を０．６０１ｇ（１０．００ｍｍｏｌ）、Ｅｕ２Ｏ３を０．０２６５ｇ（０．０７５ｍｍｏｌ）、そして熔融助剤としてＮＨ４Ｂｒを０．１９６ｇ（２．００ｍｍｏｌ）、それぞれ量り取り、メノウ製の乳鉢中で十分に混合した。その後、得られた混合物を耐熱容器に充填し、大気中９００℃で３時間焼成を行い、さらにその後、還元雰囲気中９００℃で３時間焼成を行った。得られた焼成物を粉砕後、水洗、乾燥を行い、上記組成の珪酸塩蛍光体を得た。
【０１０９】
組成式（Ｂａ０．４Ｓｒ０．６）１．９７・Ｍｇ・Ｓｉ２Ｏ７：Ｅｕ０．０３の蛍光体の合成は、先ず、ＢａＣＯ３を０．７７８ｇ（３．９４ｍｍｏｌ）、ＳｒＣＯ３を０．８７２ｇ（５．９１ｍｍｏｌ）、ＭｇＣＯ３を０．４８１ｇ（５．００ｍｍｏｌ）、ＳｉＯ２を０．６０１ｇ（１０．００ｍｍｏｌ）、Ｅｕ２Ｏ３を０．０２６５ｇ（０．０７５ｍｍｏｌ）、そして熔融助剤としてＮＨ４Ｂｒを０．１９６ｇ（２．００ｍｍｏｌ）、それぞれ量り取り、メノウ製の乳鉢中で十分に混合した。その後、得られた混合物を耐熱容器に充填し、大気中９００℃で３時間焼成を行い、さらにその後、還元雰囲気中９００℃で３時間焼成を行った。得られた焼成物を粉砕後、水洗、乾燥を行い、上記組成の珪酸塩蛍光体を得た。
【０１１０】
組成式（Ｂａ０．３Ｓｒ０．７）１．９７・Ｍｇ・Ｓｉ２Ｏ７：Ｅｕ０．０３の蛍光体の合成は、先ず、ＢａＣＯ３を０．５８３ｇ（２．９５ｍｍｏｌ）、ＳｒＣＯ３を１．０１８ｇ（６．９０ｍｍｏｌ）、ＭｇＣＯ３を０．４８１ｇ（５．００ｍｍｏｌ）、ＳｉＯ２を０．６０１ｇ（１０．００ｍｍｏｌ）、Ｅｕ２Ｏ３を０．０２６５ｇ（０．０７５ｍｍｏｌ）、そして熔融助剤としてＮＨ４Ｂｒを０．１９６ｇ（２．００ｍｍｏｌ）、それぞれ量り取り、メノウ製の乳鉢中で十分に混合した。その後、得られた混合物を耐熱容器に充填し、大気中９００℃で３時間焼成を行い、さらにその後、還元雰囲気中９００℃で３時間焼成を行った。得られた焼成物を粉砕後、水洗、乾燥を行い、上記組成の珪酸塩蛍光体を得た。
【０１１１】
組成式（Ｂａ０．２５Ｓｒ０．７５）１．９７・Ｍｇ・Ｓｉ２Ｏ７：Ｅｕ０．０３の蛍光体の合成は、先ず、ＢａＣＯ３を０．４８６ｇ（２．４６ｍｍｏｌ）、ＳｒＣＯ３を１．０９１ｇ（７．３９ｍｍｏｌ）、ＭｇＣＯ３を０．４８１ｇ（５．００ｍｍｏｌ）、ＳｉＯ２を０．６０１ｇ（１０．００ｍｍｏｌ）、Ｅｕ２Ｏ３を０．０２６５ｇ（０．０７５ｍｍｏｌ）、そして熔融助剤としてＮＨ４Ｂｒを０．１９６ｇ（２．００ｍｍｏｌ）、それぞれ量り取り、メノウ製の乳鉢中で十分に混合した。その後、得られた混合物を耐熱容器に充填し、大気中９００℃で３時間焼成を行い、さらにその後、還元雰囲気中９００℃で３時間焼成を行った。得られた焼成物を粉砕後、水洗、乾燥を行い、上記組成の珪酸塩蛍光体を得た。
【０１１２】
組成式（Ｂａ０．２Ｓｒ０．８）１．９７・Ｍｇ・Ｓｉ２Ｏ７：Ｅｕ０．０３の蛍光体の合成は、先ず、ＢａＣＯ３を０．３８９ｇ（１．９７ｍｍｏｌ）、ＳｒＣＯ３を１．１６３ｇ（７．８８ｍｍｏｌ）、ＭｇＣＯ３を０．４８１ｇ（５．００ｍｍｏｌ）、ＳｉＯ２を０．６０１ｇ（１０．００ｍｍｏｌ）、Ｅｕ２Ｏ３を０．０２６５ｇ（０．０７５ｍｍｏｌ）、そして熔融助剤としてＮＨ４Ｂｒを０．１９６ｇ（２．００ｍｍｏｌ）、それぞれ量り取り、メノウ製の乳鉢中で十分に混合した。その後、得られた混合物を耐熱容器に充填し、大気中９００℃で３時間焼成を行い、さらにその後、還元雰囲気中１０００℃で３時間焼成を行った。得られた焼成物を粉砕後、水洗、乾燥を行い、上記組成の珪酸塩蛍光体を得た。
【０１１３】
組成式（Ｂａ０．１Ｓｒ０．９）１．９７・Ｍｇ・Ｓｉ２Ｏ７：Ｅｕ０．０３の蛍光体の合成は、先ず、ＢａＣＯ３を０．１９４ｇ（０．９８ｍｍｏｌ）、ＳｒＣＯ３を１．３０９ｇ（８．８７ｍｍｏｌ）、ＭｇＣＯ３を０．４８１ｇ（５．００ｍｍｏｌ）、ＳｉＯ２を０．６０１ｇ（１０．００ｍｍｏｌ）、Ｅｕ２Ｏ３を０．０２６５ｇ（０．０７５ｍｍｏｌ）、そして熔融助剤としてＮＨ４Ｂｒを０．１９６ｇ（２．００ｍｍｏｌ）、それぞれ量り取り、メノウ製の乳鉢中で十分に混合した。その後、得られた混合物を耐熱容器に充填し、大気中９００℃で３時間焼成を行い、さらにその後、還元雰囲気中１０００℃で３時間焼成を行った。得られた焼成物を粉砕後、水洗、乾燥を行い、上記組成の珪酸塩蛍光体を得た。
【０１１４】
組成式Ｓｒ１．９７・Ｍｇ・Ｓｉ２Ｏ７：Ｅｕ０．０３の蛍光体の合成は、先ず、ＳｒＣＯ３を１．４５４ｇ（９．８５ｍｍｏｌ）、ＭｇＣＯ３を０．４８１ｇ（５．００ｍｍｏｌ）、ＳｉＯ２を０．６０１ｇ（１０．００ｍｍｏｌ）、Ｅｕ２Ｏ３を０．０２６５ｇ（０．０７５ｍｍｏｌ）、そして熔融助剤としてＮＨ４Ｂｒを０．１９６ｇ（２．００ｍｍｏｌ）、それぞれ量り取り、メノウ製の乳鉢中で十分に混合した。その後、得られた混合物を耐熱容器に充填し、大気中９００℃で３時間焼成を行い、さらにその後、還元雰囲気中１２００℃で３時間焼成を行った。得られた焼成物を粉砕後、水洗、乾燥を行い、上記組成の珪酸塩蛍光体を得た。
【０１１５】
（実施例２）
次に、定法に従い中心発光波長１４７ｎｍおよび１７３ｎｍの真空紫外線エキシマランプを励起光源に用いて、上記の実施例１において合成した蛍光体（Ｂａ０．５Ｓｒ０．５）１．９７・Ｍｇ・Ｓｉ２Ｏ７：Ｅｕ０．０３、（Ｂａ０．４Ｓｒ０．６）１．９７・Ｍｇ・Ｓｉ２Ｏ７：Ｅｕ０．０３、（Ｂａ０．３Ｓｒ０．７）１．９７・Ｍｇ・Ｓｉ２Ｏ７：Ｅｕ０．０３、（Ｂａ０．２５Ｓｒ０．７５）１．９７・Ｍｇ・Ｓｉ２Ｏ７：Ｅｕ０．０３、（Ｂａ０．２Ｓｒ０．８）１．９７・Ｍｇ・Ｓｉ２Ｏ７：Ｅｕ０．０３、（Ｂａ０．１Ｓｒ０．９）１．９７・Ｍｇ・Ｓｉ２Ｏ７：Ｅｕ０．０３、およびＳｒ１．９７・Ｍｇ・Ｓｉ２Ｏ７：Ｅｕ０．０３を用い、発光特性を評価した。比較例として、市販されて購入により入手可能なＣＭＳを用い、発光特性を併せて測定した。
【０１１６】
はじめに、中心発光波長１４７ｎｍ及び１７３ｎｍの真空紫外線エキシマランプを励起光源に用い、定法に従い波長１４７ｎｍ及び１７３ｎｍの各励起条件下での発光スペクトルを評価した。結果は、波長１４７ｎｍ及び１７３ｎｍの各励起条件下での主な蛍光体の発光スペクトルを図１と図２にまとめた。そして、上記蛍光体の波長１４７ｎｍおよび１７３ｎｍの両励起条件下の発光スペクトルにおけるスペクトルピークの波長値（極大波長（ｎｍ））を図３の表にまとめた。  
図１および図２に示す主な蛍光体例のスペクトルの比較からわかるように、本発明を構成する上記のＥｕ賦活珪酸塩蛍光体においては、母体骨格中のＢａ組成比が増加する、すなわち、上記式（１）中、成分Ｂａの組成比を示すｘが０（Ｂａ成分を組成式上含まないことを示す蛍光体）から０．１、０．２、０．２５、０．３、０．４、０．５と順次増大するに従って、波長１４７ｎｍおよび１７３ｎｍの両励起条件下において発光スペクトルのピークは短波長側にシフトすることがわかった。
【０１１７】
なお、上記のスペクトル極大の短波長側シフトに際し、スペクトルの形状については、若干の形状のブロード化などを除き、新たなピークが形成されるなどの顕著なるスペクトル形状の差異は見られなかった。
【０１１８】
次に、定法に従い中心発光波長１４７ｎｍおよび１７３ｎｍの真空紫外線エキシマランプを励起光源に用いて、上記の実施例１において合成した蛍光体（Ｂａ０．５Ｓｒ０．５）１．９７・Ｍｇ・Ｓｉ２Ｏ７：Ｅｕ０．０３、（Ｂａ０．４Ｓｒ０．６）１．９７・Ｍｇ・Ｓｉ２Ｏ７：Ｅｕ０．０３、（Ｂａ０．３Ｓｒ０．７）１．９７・Ｍｇ・Ｓｉ２Ｏ７：Ｅｕ０．０３、（Ｂａ０．２５Ｓｒ０．７５）１．９７・Ｍｇ・Ｓｉ２Ｏ７：Ｅｕ０．０３、（Ｂａ０．２Ｓｒ０．８）１．９７・Ｍｇ・Ｓｉ２Ｏ７：Ｅｕ０．０３、（Ｂａ０．１Ｓｒ０．９）１．９７・Ｍｇ・Ｓｉ２Ｏ７：Ｅｕ０．０３、およびＳｒ１．９７・Ｍｇ・Ｓｉ２Ｏ７：Ｅｕ０．０３の発光色を表すＣＩＥ（International Commission onIllumination）表色系における色度、その色度の（ｘ，ｙ）座標におけるｘ値とｙ値について測定を行った。比較例として、市販されて購入により入手可能な上記のＣＭＳを用い、併せて測定した。
【０１１９】
測定の結果、波長１４７ｎｍ励起条件の場合、（Ｂａ０．５Ｓｒ０．５）１．９７・Ｍｇ・Ｓｉ２Ｏ７：Ｅｕ０．０３では（ｘ，ｙ）＝（０．１６１，０．０３０）、（Ｂａ０．４Ｓｒ０．６）１．９７・Ｍｇ・Ｓｉ２Ｏ７：Ｅｕ０．０３では（ｘ，ｙ）＝（０．１６０，０．０３７）、（Ｂａ０．３Ｓｒ０．７）１．９７・Ｍｇ・Ｓｉ２Ｏ７：Ｅｕ０．０３では（ｘ，ｙ）＝（０．１５９，０．０３８）、（Ｂａ０．２５Ｓｒ０．７５）１．９７・Ｍｇ・Ｓｉ２Ｏ７：Ｅｕ０．０３では（ｘ，ｙ）＝（０．１６０，０．０７９）、（Ｂａ０．２Ｓｒ０．８）１．９７・Ｍｇ・Ｓｉ２Ｏ７：Ｅｕ０．０３では（ｘ，ｙ）＝（０．１４１，０．１３６）、（Ｂａ０．２Ｓｒ０．８）１．９７・Ｍｇ・Ｓｉ２Ｏ７：Ｅｕ０．０３では（ｘ，ｙ）＝（０．１５０，０．１４４）、Ｓｒ１．９７・Ｍｇ・Ｓｉ２Ｏ７：Ｅｕ０．０３では（ｘ，ｙ）＝（０．１３２，０．１７２）を示した。
【０１２０】
比較例であるＣＭＳでは、波長１４７ｎｍ励起条件の場合、（ｘ，ｙ）＝（０．１５２，０．０４７）を示した。
【０１２１】
次に、測定の結果、波長１７３ｎｍ励起条件の場合、（Ｂａ０．５Ｓｒ０．５）１．９７・Ｍｇ・Ｓｉ２Ｏ７：Ｅｕ０．０３では（ｘ，ｙ）＝（０．１６６，０．０３６）、（Ｂａ０．４Ｓｒ０．６）１．９７・Ｍｇ・Ｓｉ２Ｏ７：Ｅｕ０．０３では（ｘ，ｙ）＝（０．１６４，０．０４６）、（Ｂａ０．３Ｓｒ０．７）１．９７・Ｍｇ・Ｓｉ２Ｏ７：Ｅｕ０．０３では（ｘ，ｙ）＝（０．１６３，０．０５１）、（Ｂａ０．２５Ｓｒ０．７５）１．９７・Ｍｇ・Ｓｉ２Ｏ７：Ｅｕ０．０３では（ｘ，ｙ）＝（０．１６２，０．１０１）、（Ｂａ０．２Ｓｒ０．８）１．９７・Ｍｇ・Ｓｉ２Ｏ７：Ｅｕ０．０３では（ｘ，ｙ）＝（０．１４０，０．１３６）、（Ｂａ０．２Ｓｒ０．８）１．９７・Ｍｇ・Ｓｉ２Ｏ７：Ｅｕ０．０３では（ｘ，ｙ）＝（０．１４３，０．１２７）、Ｓｒ１．９７・Ｍｇ・Ｓｉ２Ｏ７：Ｅｕ０．０３では（ｘ，ｙ）＝（０．１３３，０．１７１）を示した。
【０１２２】
比較例であるＣＭＳでは、波長１４７ｎｍ励起条件の場合、（ｘ，ｙ）＝（０．１８２，０．１０８）を示した。
【０１２３】
測定結果は、図４の表にまとめた。そして、上記の実施例１において合成した蛍光体における測定結果をもとに、Ｂａ組成比（ｘ）に対し、波長１４７ｎｍ及び１７３ｎｍの両励起条件下で得られる発光の色度（ｘ，ｙ）のｘ値及びｙ値をそれぞれプロットし、図５にまとめた。
【０１２４】
図４に示した表および図５に示すように、上記の実施例１において合成した蛍光体において、母体骨格中のＢａ組成比が増加する、すなわち、上記式（１）中、成分Ｂａの組成比を示すｘが０（Ｂａ成分を組成式上含まないことを示す蛍光体）から０．１、０．２、０．２５、０．３、０．４、０．５と順次増大するに従って、波長１４７ｎｍおよび１７３ｎｍの両励起条件下において、発光色特性が変化することがわかった。
【０１２５】
そして、Ｂａ組成比（ｘ）＝０．２５およびその値以上とすることで、上記の実施例１において合成した蛍光体においては、波長１７３ｎｍ励起条件で、比較例であるＣＭＳより青色発光の色度（ｘ，ｙ）のｙ値より小さな値を実現できることがわかった。
【０１２６】
次に、波長１７３ｎｍの真空紫外線エキシマランプを励起光源に用い、ＣＭＳを基準として、上記の実施例１において合成した蛍光体の発光効率を評価した。発光効率の評価方法としては、上記の実施例１において合成した蛍光体の波長１７３励起条件下での輝度（Ｂｒ）を測定し、上記した発光の色度（ｘ，ｙ）のｙ値の測定結果を用い、発光効率を反映するパラメータとして知られている発光の輝度（Ｂｒ）を発光の色度（ｘ，ｙ）のｙ値で除した値、すなわち（Ｂｒ/ｙ）値を算出し、ＣＭＳのＢｒ/ｙ値を基準として、記の実施例１において合成した蛍光体が示すＢｒ/ｙ値がそれぞれ何倍になっているかをもって比較する方法を採用した。
【０１２７】
その結果、ＣＭＳを基準として、上記の実施例１において合成した蛍光体において、（Ｂａ０．５Ｓｒ０．５）１．９７・Ｍｇ・Ｓｉ２Ｏ７：Ｅｕ０．０３では１．８倍、（Ｂａ０．４Ｓｒ０．６）１．９７・Ｍｇ・Ｓｉ２Ｏ７：Ｅｕ０．０３では１．７倍、（Ｂａ０．３Ｓｒ０．７）１．９７・Ｍｇ・Ｓｉ２Ｏ７：Ｅｕ０．０３では１．９倍、（Ｂａ０．２５Ｓｒ０．７５）１．９７・Ｍｇ・Ｓｉ２Ｏ７：Ｅｕ０．０３では１．５倍、（Ｂａ０．２Ｓｒ０．８）１．９７・Ｍｇ・Ｓｉ２Ｏ７：Ｅｕ０．０３では２．１倍、（Ｂａ０．１Ｓｒ０．９）１．９７・Ｍｇ・Ｓｉ２Ｏ７：Ｅｕ０．０３では、１．５倍、そして、Ｓｒ１．９７・Ｍｇ・Ｓｉ２Ｏ７：Ｅｕ０．０３では３．９倍であった。
【０１２８】
記の実施例１において合成した蛍光体の何れにおいても、波長１７３ｎｍ励起条件において、ＣＭＳに比べ発光効率が向上し、１．５倍以上となっていることがわかった。
（実施例３）
次に、青の蛍光体層を構成する青色蛍光体として上記の実施例１において合成した蛍光体蛍光体（Ｂａ０．３Ｓｒ０．７）１．９７・Ｍｇ・Ｓｉ２Ｏ７：Ｅｕ０．０３を用い、図７に示すプラズマディスプレイパネルであるＰＤＰ１００を作製した。
【０１２９】
図７は、本発明の実施形態であるＰＤＰの構造を示す要部分解斜視図である。また、図８〜図１０は本発明の実施形態であるＰＤＰの構造を示す要部断面図である。
【０１３０】
ＰＤＰ１００を作製するには、まず、背面基板６上に、Ａｇなどで構成されたアドレス電極９と、ガラス系の材料で構成された誘電体層４とを形成した後、同じくガラス系の材料で構成された隔壁材を厚膜印刷し、ブラストマスクを用いてブラスト除去を行うことにより隔壁７を形成する。
【０１３１】
次に、この隔壁７上に，赤、緑及び青の各蛍光体層１０を該当する隔壁７間の溝面を被覆する形で、順次ストライプ状に形成した。
【０１３２】
ここで、各蛍光体層１０は、赤、緑及び青に対応し、赤色蛍光体粒子４０重量部（ビヒクル６０重量部）、緑色蛍光体粒子４０重量部（ビヒクル６０重量部）、青色蛍光体粒子３５重量部（ビヒクル６５重量部）とし、それぞれビヒクルと混ぜて蛍光体ペーストとし、スクリーン印刷により塗布した後、乾燥及び焼成工程により蛍光体ペースト内の揮発成分の蒸発と有機物の燃焼除去を行って形成する。なお、本実施例で用いた蛍光体層１０は、中央粒径が３μｍ程度の各蛍光体粒子で構成されている。
【０１３３】
また、青色以外の各色蛍光体の材料については，赤色蛍光体は（Ｙ，Ｇｄ）ＢＯ３：Ｅｕ蛍光体とＹ２Ｏ３：Ｅｕ蛍光体１：１の混合物であり、緑色蛍光体はＺｎ２ＳｉＯ４：Ｍｎ蛍光体である。
【０１３４】
次に、表示電極２、バスライン３、誘電体層４、及び保護膜５を形成した前面基板１と、背面基板６をフリット封着し、パネル内を真空排気した後、放電ガスを注入し封止する。その放電ガスは、ネオン（Ｎｅ）を主体とし、組成比が１０％となる量でキセノン（Ｘｅ）ガスを含んで構成されたガスである。
本実施例に係るＰＤＰ１００は、そのサイズが３型で一画素のピッチが１０００μｍ×１０００μｍである。
【０１３５】
本実施例のような面放電型カラーＰＤＰ装置のＰＤＰ１００では、例えば一対の表示電極２のうちの一方（一般に、走査電極と呼ぶ）に負の電圧を、アドレス電極９と他方の表示電極２に正の電圧（前記表示電極２に印加される電圧に比して正の電圧）を印加することにより放電が発生し、これにより、一対の表示電極２の間で放電を開始するための補助となる壁電荷が形成される（これを書き込みと呼ぶ）。この状態で一対の表示電極２の間に、適当な逆電圧を印加すると、誘電体層４（及び保護膜５）を介して、両電極２の間の放電空間に放電が発生する。放電終了後、前記一対の表示電極２に印加する電圧を逆にすると、新たに放電が発生する。これを繰り返すことにより継続的に放電が発生する（これを維持放電又は表示放電と呼ぶ）。
【０１３６】
次に、上記した本発明を構成する蛍光体（Ｂａ０．３Ｓｒ０．７）１．９７・Ｍｇ・Ｓｉ２Ｏ７：Ｅｕ０．０３を用いたＰＤＰ１００を使用し、駆動回路と組み合わせて放電、点灯駆動できるようにし、画像表示を行うよう構成されたＰＤＰ装置を作製した。
【０１３７】
このＰＤＰ装置は、深い色の青色による画像表示が可能で、画像の色が綺麗であり、表示性能に優れていた。このようにして作製したカラーＰＤＰ装置は、広い色再現性を備え、高効率を示すものであった。
【０１３８】
また、本実施例では、赤および緑の蛍光体に関して詳細な検討結果を示していないが、以下に示す各組成の蛍光体でも同様にＰＤＰを作製することができる。例えば赤色蛍光体としては、（Ｙ，Ｇｄ）ＢＯ３：Ｅｕ、（Ｙ，Ｇｄ）２Ｏ３：Ｅｕ、（Ｙ，Ｇｄ）（Ｐ，Ｖ）Ｏ４：Ｅｕからなる群より選択された一種以上の蛍光体が利用可能である。また、緑色蛍光体としては、Ｚｎ２ＳｉＯ４：Ｍｎ、（Ｙ，Ｇｄ，Ｓｃ）２ＳｉＯ５：Ｔｂ、（Ｙ，Ｇｄ）３（Ａｌ，Ｇａ）５Ｏ１２：Ｔｂ、（Ｙ，Ｇｄ）３（Ａｌ，Ｇａ）５Ｏ１２：Ｃｅ、（Ｙ，Ｇｄ）Ｂ３Ｏ６：Ｔｂ、および（Ｙ，Ｇｄ）ＰＯ４：Ｔｂからなる群より選ばれた一種以上の蛍光体が利用可能である。さらに、ここに示していない蛍光体との組合せも適用できる。
【０１３９】
また、青色蛍光体については、色特性などを考慮して所望の特性を実現するため、上記のＢａ０．３Ｓｒ０．７）１．９７・Ｍｇ・Ｓｉ２Ｏ７：Ｅｕ０．０３など、前記一般式（１）で表されるＥｕ賦活珪酸塩系蛍光体とともに、従来青色発光蛍光体であるＢａＭｇＡｌ１０Ｏ１７：Ｅｕ、ＣａＭｇＳｉ２Ｏ６：ＥｕおよびＳｒ３ＭｇＳｉ２Ｏ８：Ｅｕからなる群より選択された一種以上の蛍光体を組み合わせて使用することも可能である。その場合、混合比率については、ＰＤＰ装置設計における好ましい青色を表現できる組成を考慮し、さらに輝度性能を考慮して、調整、制御をすることが可能である。さらに、ここに示していない蛍光体との組合せも適用できる。
【０１４０】
以上、本発明者によってなされた発明を実施の形態に基づき具体的に説明したが、本発明は前記実施の形態に限定されるものではなく、その要旨を逸脱しない範囲で種々変更することは可能である。
【産業上の利用可能性】
【０１４１】
本発明は、紫外線により励起されて発光するＥｕ賦活珪酸塩蛍光体を用いたＰＤＰに利用することができ、また、このＰＤＰを駆動する駆動回路と映像源を伴うことにより映像表示を行うＰＤＰ装置に利用することができる。
【図面の簡単な説明】
【０１４２】
【図１】本発明を構成する新規蛍光体の例のうちの主な蛍光体の波長１４７ｎｍ励起条件における発光スペクトルである。
【図２】本発明を構成する新規蛍光体の例のうちの主な蛍光体の波長１７３ｎｍ励起条件における発光スペクトルである。
【図３】本発明を構成する新規蛍光体の例の波長１４７ｎｍおよび１７３ｎｍの両励起条件下の発光スペクトルにおけるスペクトルピークの波長値をまとめた表である。
【図４】本発明を構成する新規蛍光体の波長１４７ｎｍおよび１７３ｎｍの励起条件下での発光の色度（ｘ，ｙ）のｘ値とｙ値をまとめた表である。
【図５】本発明を構成する新規蛍光体におけるＢａ組成比（ｘ）に対し、波長１４７ｎｍ及び１７３ｎｍの両励起条件下で得られる発光の色度（ｘ，ｙ）のｘ値及びｙ値をそれぞれプロットしたグラフである。
【図６】ＡＣ型プラズマディスプレイパネルにおける放電ガス中のＸｅ組成比と強度比率との関係を示すグラフである。
【図７】本発明の一実施の形態であるプラズマディスプレイパネルの構造を示す分解斜視図である。
【図８】本発明の一実施の形態であるプラズマディスプレイパネルの構造を示す要部分解断面図である。
【図９】本発明の一実施の形態であるプラズマディスプレイパネルの構造を示す要部分解断面図である。
【図１０】本発明の一実施の形態であるプラズマディスプレイパネルの構造を示す要部分解断面図である。
【符号の説明】
【０１４３】
１  基板
２  電極
３  バスライン
４  誘電体層
５  保護膜
６  基板
７  隔壁
８  誘電体層
９  電極
１０  蛍光体層
１００  プラズマディスプレイパネル。
【図１】
0005094246.tif 000002
【図２】
0005094246.tif 000003
【図３】
0005094246.tif 000004
【図４】
0005094246.tif 000005
【図５】
0005094246.tif 000006
【図６】
0005094246.tif 000007
【図７】
0005094246.tif 000008
【図８】
0005094246.tif 000009
【図９】
0005094246.tif 000010
【図１０】
0005094246.tif 000011